FR 3018403 A1 20150911 FR 1451770 A 20140304 . La présente invention concerne un fil conducteur isolé électriquement, sa fabrication et son utilisation dans les machines électriques tournantes. Arrière-plan Les fils conducteurs isolés électriquement d'indice thermique 200°C et/ou de classe H ou C sont constitués d'une âme conductrice recouverte d'une structure isolante composée d'une pluralité de dépôts de polyesterimide (PEI) et/ou polyester (PE) modifié au trishydroxyéthyl isocyanurate (THEIC) puis d'une pluralité de dépôts de polyamideimide (PAI). La couche de PEI et/ou PE formée par la pluralité de dépôts de PEI et/ou PE représente de 60 à 90% de l'épaisseur de la structure isolante et la couche de PAI formée par la pluralité de dépôts de PAI de 10 à 40 %. Les fils conducteurs isolés électriquement sont principalement utilisés dans les domaines de l'électricité, de l'électronique ou de l'électrotechnique. La structure isolante doit assurer notamment l'isolation électrique entre les différents conducteurs jointifs et par rapport à la carcasse métallique de la machine. Pour cela, la structure isolante doit répondre à un cahier des charges incluant notamment tension d'isolation, la résistance à la température et la résistance aux contraintes mécaniques rencontrées lors du bobinage et/ou de l'insertion dans les encoches des machines électriques. Dans la demande de brevet US 2012/0247807, la couche de matériau isolant en contact avec l'âme conductrice a des propriétés d'adhérence améliorées permettant d'augmenter la résistance globale à la décharge partielle de l'ensemble du fil. Dans la demande US 2011/0198118, la structure isolante est constituée d'une alternance de couches de vernis magnétique et de couches de matériau isolant électrique permettant de compenser les courants d'interférences induits pour limiter l'effet de proximité et l'effet de peau. Dans la demande EP 2 555 204, la structure isolante est constituée d'une alternance de couches d'un matériau ayant une constante diélectrique élevée, notamment contenant du polyamideimide, et de couches d'un matériau ayant une constante diélectrique faible, notamment contenant du polyetherimide. Cette alternance permet d'avoir une meilleure résistance aux ruptures diélectriques et aux décharges partielles. L'épaisseur de la structure isolante peut être diminuée tout en ayant des propriétés de résistance à la décharge partielle équivalentes à celle de fils standards. . Il demeure un besoin pour bénéficier de structures isolantes améliorées de fabrication aisée, d'épaisseur relativement faible et présentant des propriétés thermiques, mécaniques, notamment de flexibilité, électriques satisfaisantes. Résumé L'invention a pour objet, selon un premier de ses aspects, un fil conducteur isolé électriquement comportant : - une âme électriquement conductrice, et une structure isolante recouvrant l'âme et comportant au moins : - une couche d'un premier matériau isolant électrique, e une couche d'un deuxième matériau isolant électrique, la couche de premier matériau isolant électrique et la couche de deuxième matériau isolant électrique étant séparées par au moins une couche d'un troisième matériau isolant électrique différent du premier et du deuxième matériau isolant électrique, l'une au moins des couches de premier matériau isolant électrique et de deuxième matériau isolant électrique étant interne à la structure isolante, le premier matériau isolant électrique et le deuxième matériau isolant électrique comportant du polyesterimide et/ou du polyester. Par « matériau isolant électrique », on comprend un matériau ne conduisant pas les courants électrique. Ces matériaux ont pour fonction d'empêcher le passage de courant électrique entre deux parties conductrices. Par « couches d'un matériau isolant », on comprend une étendue uniforme d'un matériau isolant d'épaisseur sensiblement constante, recouvrant un matériau différent. Chaque couche est, de préférence, constituée lors de sa fabrication d'au moins un dépôt, mieux d'au moins deux dépôts successifs, dudit matériau isolant. Chaque dépôt a, après cuisson, une épaisseur comprise, de préférence, entre 0,5 et 10 inn, mieux entre 0,5 et 4 p.m. De préférence, la structure isolante est constituée d'une succession de couches de matériaux isolants recouvrant l'âme. Le choix du nombre de dépôts pour chaque couche permet de maitriser l'épaisseur de chaque couche de matériau isolant appliquée et d'avoir des épaisseurs de structure isolante contrôlées. La structure isolante peut comporter, au total entre 4 et 30 dépôts, mieux entre 10 et 20 dépôts successifs. Chaque couche correspond, comme indiqué ci-dessus, à au moins deux dépôts. Le nombre de dépôts successifs dépend notamment du type de vernis utilisé et des dimensions transversales de l'âme conductrice. Par « interne à la structure isolante », on comprend qu'au moins l'une des couches de premier matériau isolant électrique et de deuxième matériau isolant électrique n'est ni la couche radialement la plus intérieure, ni la couche radialement la plus extérieure de la structure isolante. Au moins l'une des couches du premier matériau isolant électrique et du deuxième matériau isolant électrique est disposée au contact de deux autres couches de matériaux qui sont différents de ce premier ou deuxième matériau. Le polyesterimide ou le polyester sont des composés couramment utilisés dans l'isolation des fils conducteurs. Ils sont connus pour leurs bonnes propriétés physiques et mécaniques, notamment en termes de flexibilité. L'alternance au sein de l'invention de couches de différents matériaux permet d'améliorer les propriétés globales de la structure isolante, notamment en termes de résistance aux décharges partielles, d'isolation électrique et de flexibilité, et de pouvoir, à propriétés sensiblement équivalentes, réduire l'épaisseur de la structure isolante. Cette solution permet de fabriquer aisément des fils conducteurs isolés de diamètre standard ayant une âme conductrice de diamètre plus grand et une structure isolante d'épaisseur réduite par rapport aux fils standards. Cela permet d'améliorer l'efficacité des machines électriques tournantes en augmentant le coefficient de remplissage des encoches du stator ou du rotor des machines électriques tournantes, destinées à recevoir une pluralité de fils conducteurs isolés. L'augmentation du coefficient de remplissage peut atteindre entre 1% et 3%. De préférence, la structure isolante ne comporte pas de particules magnétiques, ni de polyétherimide. De préférence, le premier et le deuxième matériau isolant sont choisis dans une famille de polyesters comportant le polyester, le polyesterimide, le polyester modifié au trishydroxyéthyl isocyanurate (THEIC), le polyesterimide modifié au trishydroxyéthyl isocyanurate (THEIC), le polyester résistant à l'effet corona, le polyesterimide résistant à l'effet corona et leurs mélanges. La modification au THEIC permet d'améliorer les propriétés électriques, mécaniques et thermiques du polyester et du polyesterimide et d'avoir un bon compromis entre les propriétés mécaniques, notamment la rigidité et l'adhésion, et la tenue theituique. De préférence, le troisième matériau isolant électrique est choisi parmi dans une famille de troisièmes matériaux isolants électriques comportant le polyamideimide, le polyamideimide résistant à l'effet corona, le polyamideimide à glissement amélioré, le polyamideimide résistant à 240°C, le polyimide, le polyétheréthercétone et leurs mélanges Ces matériaux présentent notamment une meilleure stabilité thermique, plus haute température de transition vitreuse que les matériaux de la famille des polyesters décrite précédemment. La couche radialement la plus extérieure de la structure isolante peut ne pas comporter le premier ou le deuxième matériau isolant électrique. La couche radialement la plus extérieure de la structure isolante comporte de préférence un matériau choisi dans la famille des troisièmes matériaux isolants électriques. De préférence, la couche radialement la plus extérieure de la structure isolante comporte du polyétheréthercétone, qui a notamment une bonne résistance à haute température et une bonne résistance mécanique à l'abrasion. La couche radialement la plus intérieure de la structure isolante peut ne pas comporter le premier et le deuxième matériau isolant électrique. La couche radialement la plus intérieure de la structure isolante peut comporter du polyamide, qui se caractérise notamment par une bonne adhérence à Pâme conductrice. Au moins les couches de premier et deuxième matériau isolant électrique peuvent être internes à la structure isolante. Les couches de premier et de deuxième matériau isolant électrique peuvent être dans le même matériau de la famille de polyesters défini précédemment. La structure isolante peut comporter au moins trois couches matériau isolant électrique de la famille de polyesters, séparées entre elles deux à deux par au moins une couche de matériau isolant électrique de la famille de troisièmes matériaux isolants électriques. La structure isolante peut comporter une alternance de couches de matériau isolant électrique de la famille de polyesters et de matériau isolant électrique de la famille de troisièmes matériaux isolants électriques, la structure isolante comportant au total au moins quatre couches distinctes. L'âme conductrice est, de préférence en métal, notamment en cuivre, cuivre nickelé, acier, aluminium, argent, leurs mélanges ou alliages. L'âme conductrice est, de préférence, de section transversale circulaire, ou non circulaire, notamment avec un méplat, 30 ou polygonale. L'âme conductrice a, de préférence, un diamètre compris entre 4-0 20 µm et 6 MM. L'épaisseur de la structure isolante dépend du diamètre de l'âme à isoler considérée et des propriétés globales recherchées. L'épaisseur de la structure isolante est, de préférence, comprise entre 5 et 140 um. L'invention a encore pour objet, selon un autre de ses aspects, un procédé de fabrication d'un fil conducteur isolé électriquement selon l'invention, comportant les étapes consistant à : a) effectuer au moins un dépôt, mieux une pluralité de dépôts successifs, du premier matériau isolant électrique, b) effectuer au moins un dépôt, mieux une pluralité de dépôts successifs, du troisième matériau isolant électrique au dessus de la couche de premier matériau isolant électrique t'aimée à l'étape a), et e) effectuer au moins un dépôt, mieux une pluralité de dépôts successifs, du deuxième matériau isolant électrique au dessus de la couche de troisième matériau isolant électrique formée à l'étape b). Le procédé de fabrication peut également comporter les étapes consistant à d) effectuer au moins un dépôt, mieux une pluralité de dépôts successifs, de matériau de la famille de troisièmes matériaux isolants électriques au dessus de la couche de premier matériau isolant électrique formée à l'étape c) et/ou e) effectuer au moins un dépôt, mieux une pluralité de dépôts successifs, de 20 matériau de la famille de troisièmes matériaux isolants électriques avant de déposer la couche de premier matériau isolant électrique formée à l'étape a), et/ou f) effectuer au moins un dépôt, mieux une pluralité de dépôts successifs, d'un matériau isolant électrique, notamment d'un matériau de la famille de polyesters ou de la famille de troisièmes matériaux isolants électriques, au dessus de la couche de matériau 25 isolant formé à l'étape d), et/ou g) effectuer au moins un dépôt, mieux une pluralité de dépôts successifs, d'un matériau isolant, notamment d'un matériau de la famille de polyesters ou de la famille de troisièmes matériaux isolants électriques avant de former la couche de matériau isolant à l'étape e). 30 L'invention a encore pour objet une machine électrique tournante comportant au moins un stator et un rotor, le stator ou le rotor comportant au moins une encoche recevant une pluralité de fils conducteurs isolés électriquement selon l'invention. L'invention pourra être mieux comprise à la lecture de la description détaillée qui va suivre, d'exemples de mise en oeuvre non limitatifs de celle-ci, et à l'examen du dessin annexé, sur lequel : les figures 1 à 3 représentent schématiquement, en coupe transversale, différentes variantes de fils selon l'invention, les figures 4 à 7 représentent schématiquement, en coupe longitudinales partielles, différentes variantes de fils selon l'invention, et les figures 8 à 12 représentent, en section transversale, des âmes conductrices selon l'invention. Sur les figures, les proportions relatives réelles des différents éléments constitutifs n'ont pas toujours été respectées, dans un souci de clarté. On a représenté aux figures 1 à 3 des exemples de fils conducteurs isolés électriquement 2 selon l'invention. Chaque fil 2 comporte une âme conductrice 5 et une structure isolante 10 recouvrant l'âme conductrice 5. La structure isolante 10 comporte au moins trois couches 15a, 15b, 15c de matériaux isolants. Au moins deux de ces couches 15a et 15c comportent un premier et un deuxième matériau isolant électrique comportant du polyester (PE) et/ou du polyesterimide (PEI) et sont séparées par au moins une couche 15b d'un troisième matériau isolant. Le premier et le troisième matériau isolant sont, de préférence, en des matériaux d'une famille de polyesters comportant le PE ou le PEI, le PE ou le PEI modifié au trishydroxyéthyl isocyanurate (THEIC), le PE ou le PEI résistant à l'effet corona et leurs mélanges. Le THEIC permet de complexifier le PE ou le PEI et d'améliorer les propriétés thermiques, physiques et chimiques du matériau. Le troisième matériau isolant électrique est, de préférence, en un matériau d'une famille de troisième matériau isolant électrique comportant le polyamideimide (PAI), le PAI résistant à l'effet corona, le PAI à glissement amélioré, le PAI résistant à 240°C, le polyimide (PI), le polyétheréth.ercétone (PEEK) et leurs mélanges. Le PAI résistant à l'effet corona peut notamment être obtenu par mélanges de 30 poudres de nature différentes ou traitement chimique de la poudre, notamment par titane, alumine, comme explicité dans la demande EP 1983022, ou silice ou par ajout de charges. Le PAI à glissement amélioré peut notamment être obtenu par émulsion avec une cire qui migre à la surface ou par traitement chimique. Les couches de premier et deuxième matériau isolant 15a et 15e peuvent ne pas être dans le même matériau de la famille de polyesters décrite précédemment. L'une des couches peut être en PEI modifié au THEIC et l'autre en PEI résistant à l'effet corona par exemple. Toutes les combinaisons sont possibles. En variantes, les couches de premier et deuxième matériau isolant 15a et 15c peuvent être dans le même matériau de la famille de polyesters décrite précédemment. En variante non illustrée, la structure isolante peut comporter une pluralité de couches de matériaux isolants ou non isolants entre les couches de premier et deuxième matériau 15a et 15c. L'une au moins de ces deux couches de premier et deuxième matériau isolant 15a et 15c n'est ni la couche inférieure 17, i.e. la couche la plus radialement intérieure, ni la couche supérieure 19, i.e. la couche la plus radialement extérieure, de la structure isolante 10. Cela implique que la structure isolante comporte au moins une couche supplémentaire pouvant constituer la couche inférieure 17 de la structure isolante 10, comme illustré sur la figure 1, ou constituer la couche supérieure 19 de la structure isolante 10, comme illustré sur la figure 2. Comme illustré sur la figure 3, la structure isolante 10 peut comporter une pluralité de couches supplémentaires, l'une peut constituer la couche supérieure 19 et une autre peut constituer la couche inférieure 17 de la structure isolante 10, les deux couches de premier et deuxième matériau isolant 15a et 15c étant internes à la structure isolante 10. De préférence, les couches supplémentaires sont en un matériau isolant électrique. La couche inférieure 17 peut être en un matériau de la famille des polyesters définie précédemment ou en PA et la couche supérieure 19 peut être en un matériau de la famille de troisième matériau isolant électrique, notamment en PEEK ou en PAI à glissement amélioré ou résistant à 240°C. Comme illustré sur les figures 4 et 6, la structure isolante 10 peut comporter au moins une couche supplémentaire 21a en matériau de la famille de polyesters décrite précédemment, et au moins une couche supplémentaire 21b en matériau de la famille de troisièmes matériaux isolants électriques, cette dernière étant, de préférence, disposé entre deux couches de matériau de la famille de polyesters décrite précédemment. Les différentes couches de la famille de troisièmes matériaux isolants électriques notamment la couche de troisième matériau 15b et la couche supplémentaire 21b peuvent ne pas être toutes dans le même matériau de la famille de troisièmes matériaux isolants électriques. La couche de troisième matériau peut être, par exemple, en PAT et la couche supplémentaire 21b en PAI résistant à 240°C. Toutes les combinaisons sont possibles. Dans une variante, toutes les couches de la famille de troisièmes matériaux isolants électriques peuvent être dans le même matériau de la famille de troisièmes matériaux isolants électriques. De préférence, comme illustré, la structure isolante est une alternance de couches de matériau de la famille de polyesters décrites précédemment et de couches de la famille de troisièmes matériaux isolants électriques. L'épaisseur D de la structure isolante 10 est, de préférence, comprise entre 5 et 140 um. Comme illustré sur les figures 4 à 7, chaque couche peut comporter au moins un dépôt 25 de matériau isolant électrique. Chaque dépôt a une épaisseur e comprise entre 0,5 gm et 10 gm, mieux entre 0,5 um et 4 um. L'âme conductrice 5 peut être de section transversale circulaire, comme illustré sur la figure 8, notamment avec un méplat, comme illustré sur la figure 9, ou polygonale, comme illustré sur les figures 10 ou 11. De préférence, l'âme conductrice est inscrite dans un cercle de diamètre d compris entre 10 p.in et 6 mm. En variante, illustrée sur la figure 12, l'âme conductrice a une section transversale allongée de plus grande dimension d/ comprise notamment entre I mm et 16 mm et de la plus 20 petite dimension d2 notamment comprise entre 0.8 mm et 6 mm. Ses petits bords latéraux 30a sont, de préférence, arrondis et ses grands bords latéraux 30b sont, de préférence, rectilignes. Pour réaliser les différentes couches, on peut procéder par dépôts successifs d'épaisseur contrôlée avec une cuisson entre deux dépôts successifs permettant notamment la polymérisation du matériau. 25 Tout procédé connu de l'art antérieur pour déposer des couches d'un matériau notamment isolant électrique, sur une âme conductrice peuvent être mis en oeuvre, notamment le procédé de dépôts décrit dans les brevets US 2011/0198118. Les figures 4 à 7 illustrent différentes exemples de configuration de la structure isolante. 30 Comme illustré sur la figure 4, la structure isolante 10 peut comporter, en partant de l'âme conductrice, douze dépôts 25 répartis en six couches, chacune étant composée de deux dépôts 25 successifs, les couches comportant du polyester ou du polyesterimide alternant avec les couches de matériau de la famille de troisièmes matériaux isolants électriques. Comme illustré sur la figure 5, la structure isolante 10 peut comporter douze dépôts 25 répartis en quatre couches, les couches comportant du polyester ou du polyesterimide alternant avec les couches de matériau de la famille de troisièmes matériaux isolants électriques, les deux premières couches en partant de Pâme 5 étant composées de quatre dépôts 25 successifs et les deux dernières couches étant composées de deux dépôts 25 successifs. Comme illustré sur la figure 6, la structure isolante peut comporter quinze dépôts 25 répartis en six couches, les couches comportant du polyester ou du polyesterimide alternant avec les couches de matériau de la famille de troisièmes matériaux isolants électriques, la première couche en partant de Pâme 5 étant composée de deux dépôts 25, les trois couches suivantes étant composées de trois dépôts 25 et les deux dernières couches de deux dépôts 25. Comme illustré à la figure 7, la structure isolante 10 peut comporter quinze dépôts 25 répartis en quatre couches, les couches comportant du polyester ou du polyesterimide alternant avec les couches de matériau de la famille de troisièmes matériaux isolants électriques, les trois premières couches en partant de l'âme 5 étant composées de quatre dépôts 25 et la dernière couche de trois dépôts 25. Exemples L'invention est décrite plus en détail dans les exemples qui suivent. Cependant, l'invention n'est pas limitée à ces exemples et toute autre combinaison non illustrée par un exemple est envisageable. Les tableaux 1 et 2 correspondent à des fils conducteurs de diamètre inférieur à 1 25 mm et les tableaux 3 et 4 correspondent à des fils conducteurs de diamètre supérieur à 1 mm. Dans les tableaux ci-dessous, le : PEI/PE-THEIC désigne le polyesterimide ou le polyester modifiée au THEIC. - PAI désigne le polyamideimide. 30 W PAI 240°C désigne le polyamideimide résistant à 240°C. PAT glissement amélioré désigne le polyamideimide à glissement amélioré - PAI corona résistant désigne le polyamideimide résistant à l'effet corona. PEI corona résistant désigne le polyesterimide résistant à l'effet corona. La structure isolante peut être réalisée, dans l'ensemble des exemples, par dépôt et cuisson successifs des dépôts 1 à 12 ou 15 sur un fil conducteur en cuivre. Tableau 1 Exemple 1 Exemple 2 Exemple 3 Exemple 4 Exemple 5 Exemple 6 Exemple 7 Dépôt 1 PEPPETHETC PEI/PETHEIC PEPPETHEIC PEPPETHEIC PEI/PETHEIC PET/PETHEIC PEUPETHETC Dépôt 2 PET/PETHEIC PEPPETHETC PETIPETHEIC PEI/PETHEIC PEUPETHEIC PEI/PETHEIC PET/PETHEIC PAT Dépôt 3 PEI/PETHEIC PEI/PETHEIC PET/PETHEIC PAI PAT-240°C PAT. PAI PAI Dépôt 4 PEPPETHEIC PEPPETHEIC PAI PAT-240°C PAI PAT PAI PAT PAI Dépôt PET/PETHEIC PEI/PETHEIC PEPPETHEIC PAT PAI PAT PAT Dépôt 6 PEI/PETHEIC PEI/PETHEIC PEPPETHETC Dépôt 7 PEI/PETHEIC PEUPETHEIC PET/PETHETC PAT PAI PAI-240°C PAI Dépôt 8 PET/PETHEIC PEPPETHEIC PEI/PETHEIC PUPETHETC PAT PAI-240°C PAI Dépôt 9 PEI/PETHEIC PEUPETHEIC PEI/PETHEIC PEPPETHEIC PEPPETHEIC PET/PETHEIC PEPPETHEIC PAT PAT PAI PAI Dépôt PEI/PETHETC PEI/PETHEIC PEI/PETHEIC Dépôt 11 PAI PAT PAI PAT PAI PAT PAI-240°C PAT PAI PAT PAT PAT Dépôt 12 PAT- glissement amélioré PAI-240°C Tableau 2 Exemple 8 Exemple 9 Exemple 10 Exemple 11 Exemple 12 Exemple 13 Dépôt 1 PEPPETHEIC PEPPETHEIC PEI/PETHEIC PEI/PETHEIC PEPPETHEIC PEI-corona résistant Dépôt 2 PUPETHEIC PEPPETHEIC PEI/PETHEIC PEPPETHEIC PEUPETHEIC PEI-corona résistant Dépôt 3 PI PAI PAI-corona résistant PEI-corona résistant PEI-corona résistant PEI-corona résistant Dépôt 4 PI PAI PAI-corona résistant PEI-corona résistant PEI-corona résistant PEI-corona résistant PI Dépôt 5 PEI-corona résistant PAI-corona résistant PEI/PETHEIC PAI-corona résistant PAI-corona résistant PI Dépôt 6 PEI-corona résistant PAI-corona résistant PEPPETHEIC PAI-corona résistant PAI-corona résistant Dépôt 7 PEI/PETHEIC PAI-corona résistant PEI-corona résistant PAI-corona résistant PAI-corona résistant PAI-corona résistant Dépôt 8 PEI/PETHEIC PAI-corona résistant PEI-corona résistant PAI-corona résistant PAI-corona résistant PAI-corona résistant PAI Dépôt 9 PEI/PETHEIC PEPPETHEIC PEI-corona résistant PEI/PETHEIC PEI-corona résistant PAI Dépôt 10 PEPPETHEIC PEPPETHEIC PEI-corona résistant PEPPETHEIC PEI-corona résistant Dépôt 11 Dépôt 12 PAI PAI PAI PAI PAI PAI PAI-corona résistant PAT PAI PAI PAI PAI Tableau 3 Exemple 14 Exemple 15 Exemple 16 PEPPETHEIC PEI/PETHEIC PAI-240°C PAI-240°C PEPPETHEIC PEPPETHEIC PAI-240°C PAI-240°C PEPPETHEIC PEI/PETHEIC PEI/PETHEIC PAI-240°C PAI-240°C PAI-240°C PAI-240°C PEPPETHEIC PEPPETHEIC PAI PAI PEPPETHEIC PEPPETHEIC PAI - PAI PEPPETHEIC PEI/PETHEIC PEPPETHEIC PAI PAI PAI- glissement amélioré PEPPETHEIC PEPPETHEIC PI PI PI PI PI PI PEI/PETHEIC PEPPETHEIC PEI/PETHEIC PAI PAI PAI PAI Dépôt 10 Dépôt 11 Dépôt 12 Dépôt 13 Dépôt 14 Dépôt 15 Dépôt 3 PAI Dépôt 4 PAI Dépôt 5 PEPPE- THEIC Dépôt 6 PEPPE- THEIC Dépôt 7 PAI Dépôt 8 PAI Dépôt 9 PEPPE- THEIC PEPPETHEIC PEPPETHEIC PAI PAI PAI PAI PAI Exemple 17 Dépôt 1 PEPPE- THEIC Dépôt 2 PEI/PE- THEIC Tableau 4 Exemple 18 Exemple 19 PEI/PE- THEIC Exemple 20 PEI/PE- THEIC Exemple 21 PEI/PE- THEIC Exemple 22 PEI-corona résistant Dépôt 1 PEPPE- THEIC Dépôt 2 PEI/PE- THEIC PEI/PETHEIC PEI/PETHEIC PEI/PETHEIC PEI-corona résistant PAT Dépôt 3 PAI-corona résistant PEI-corona résistant PEI-corona résistant PEI-corona résistant PAI Dépôt 4 PAI-corona résistant PEI-corona résistant PEI-corona résistant PEI-corona résistant Dépôt 5 PAI-corona résistant PEI-corona résistant PEI/PETHEIC PAI-eorona résistant PAT-corona résistant Dépôt 6 PEI-corona résistant PAI-corona résistant PEPPETHEIC PAI-eorona résistant PAT-corona résistant Dépôt 7 PEI-corona résistant PAI-corona résistant PAI-corona résistant PAI-corona résistant PAI-corona résistant Dépôt 8 PEI-corona résistant PAI-corona résistant PAT-corona résistant PAI-corona résistant PAT-corona résistant Dépôt 9 PAI-corona résistant PEI-corona résistant PAI-corona résistant PEI/PETHEIC PET-corona résistant Dépôt PAI-corona 10 résistant PEI-corona résistant PET-corona résistant PEI/PETHEIC PEI-corona résistant Dépôt PAT-corona 11 résistant PEI-corona. résistant PET-corona résistant PEI/PETHEIC PEI-corona résistant Dépôt PEI/PE- 12 THEIC PAT PAI-corona résistant PAI. PEI-corona résistant Dépôt PEPPE- 13 THEIC PAT PAI-corona résistant PAT PAl Dépôt PAT 14 Dépôt PAT PAT 15 Les exemples de structure isolante ci-dessus permettent d'avoir une structure isolante ayant une épaisseur plus faible que celle des fils d'indice thermique 200°C et/ou de classe H ou C pour des propriétés équivalentes. Ces structures isolantes permettent en particulier, pour un diamètre de fil équivalent, d'utiliser un fil de cuivre plus gros. La section du fil de cuivre peut être augmentée de 1% à 5%, de préférence de 1% à 3%. L'expression « comportant un » doit être comprise comme étant synonyme de « comportant au moins un » et dans toutes les fourchettes de valeurs indiquées, les bornes sont incluses. 10 PAI PAI PAI PAT PAI-corona résistant PAI. PAl REVENDICATIONS1. Fil conducteur isolé électriquement comportant : une âme électriquement conductrice, et - une structure isolante recouvrant l'âme comportant au moins : 0 une couche d'un premier matériau isolant électrique, ® une couche d'un deuxième matériau isolant électrique, la couche de premier matériau isolant électrique et la couche de deuxième matériau isolant électrique étant séparées par au moins une couche d'un troisième matériau isolant électrique différent du premier et deuxième matériau isolant électrique, l'une au moins des couches de premier matériau isolant électrique et de deuxième matériau isolant électrique étant interne à la structure isolante, le premier matériau isolant électrique et le deuxième matériau isolant électrique comportant du polyesterimide et/ou du polyester. 2. Fil selon la revendication 1, la structure isolante ne comportant pas de particules magnétiques. 3. Fil selon l'une de la revendication 1 ou 2, le premier et le deuxième matériau isolant étant dans une famille de polyesters comportant le polyester, le polyesterimide, le polyester modifié au trishydroxyéthyl isocyanurate, le polyesterimide modifié au trishydroxyéthyl isocyanurate, le polyester résistant à l'effet corona, le polyesterimide résistant à l'effet corona et leurs mélanges 4. Fil selon l'une quelconque des revendications précédentes, le troisième isolant étant dans une famille de troisièmes matériaux isolants électriques comportant le polyamideimide, le polyamideimide résistant à l'effet corona, le polyamideimide à glissement amélioré, le polyamideimide résistant à 240°C, le polyimide, le polyétheréthercétone et leur mélanges. 5. Fil selon l'une quelconque des revendications précédentes, la couche radialement la plus extérieure de la structure isolante ne comportant pas le premier ou le deuxième matériau isolant électrique. 6. Fil selon les revendications 4 et 5, la couche radialement la plus extérieure de la structure isolante comportant un matériau de la famille de troisième matériau 30 isolant. 7. Fil selon l'une quelconque des revendications précédentes, la couche radialement la plus intérieure de la structure isolante ne comportant pas le premier ou le deuxième matériau isolant. 8. Fil selon la revendication 7, la couche radialement la plus intérieure de la structure isolante comportant du polyamide. 9. Fil selon l'une quelconque des revendications précédentes, les couches de premier et de deuxième matériau isolant électrique étant internes à la structure isolante. 10. Fil selon l'une quelconque des revendications précédentes, chaque couche de premier, deuxième et troisième matériau isolant électrique étant constitué d'au 10 moins un dépôt dudit matériau d'épaisseur comprise entre 0,5 et 10 um, mieux entre 0,5 et 4um. 11. Fil selon la revendication 10, chaque couche de premier, deuxième et troisième matériau isolant électrique étant constituée d'au moins deux dépôts successifs dudit matériau. 15 12. Fil selon l'une quelconque des revendications précédentes, l'âme conductrice étant de section transversale circulaire ou non circulaire, notamment avec un méplat, polygonale, ou allongée. 13. Procédé de fabrication d'un fil selon l'une quelconque des revendications précédentes, comportant les étapes consistant à : 20 effectuer au moins un dépôt, mieux une pluralité de dépôts successifs, du premier matériau isolant électrique, effectuer au moins un dépôt, mieux une pluralité de dépôts successifs, du troisième matériau isolant électrique au dessus de la couche de premier matériau isolant électrique formée à l'étape a), et 25 effectuer au moins un dépôt, mieux une pluralité de dépôts successifs, du deuxième matériau isolant électrique au dessus de la couche de troisième matériau isolant électrique formée à l'étape b). 14. Procédé de fabrication selon la revendication 13, comportant l'étape consistant à effectuer au moins un dépôt, mieux une pluralité de dépôts successifs, de 30 matériau d'une famille de troisièmes matériaux isolants électriques comportant au dessus de la couche de premier matériau isolant électrique formée à l'étape c), la famille de troisièmes matériaux isolants électriques comportant le polyamideimide, le polyamideimide résistant àl'effet corona, le polyamideirnide à glissement amélioré, le polyamideimide résistant à 240°C, le polyimide, le polyétheréthercétone et leur mélanges. 15. Procédé de fabrication selon la revendication 13 ou 14, comportant l'étape consistant à effectuer au moins un dépôt, mieux une pluralité de dépôts successifs, de matériau de la famille de troisièmes matériaux isolants électriques avant de déposer la couche de premier matériau isolant électrique follnée à l'étape a), la famille de troisièmes matériaux isolants électriques comportant le polyamideimide, le polyamideimide résistant à l'effet corona, le polyamideimide à glissement amélioré, le polyamideimide résistant à 240°C, le polyimide, le polyétheréthercétone et leur mélanges. 16. Machine électrique tournante comportant au moins un stator et un rotor, le stator ou le rotor comportant au moins une encoche recevant une pluralité de fils conducteurs isolés électriquement selon l'une quelconque des revendications 1 à 12.